(57)【要約】【課題】遮熱コーティング（ＴＢＣ）の耐久性の更なる向上に寄与する酸化バリア層を形成する技術を提案する。【解決手段】高温部材の製造方法が、耐熱合金からなる基材の表面に、ＮｉＣｏＣｒＡｌＹ合金粉末を溶射して、ＮｉＣｏＣｒＡｌＹ合金からなるボンドコートを形成させる工程と、ボンドコートが形成された基材に対し、１．０×１０-15−１．０×１０-9Ｐａの酸素分圧の真空雰囲気下において、１０００−１２００℃で、１〜６時間加熱する予備酸化処理を行うことにより、ボンドコートの表面に酸化バリア層を生成させる工程と、酸化バリア層の表面に、酸化物系セラミックス粉末を溶射して、トップコートを形成させる工程とを含む。【選択図】図４
2018162506.tif 000002
【特許請求の範囲】
【請求項１】
耐熱合金からなる基材の表面に、ＮｉＣｏＣｒＡｌＹ合金粉末を溶射して、ＮｉＣｏＣｒＡｌＹ合金からなるボンドコートを形成させる工程と、
前記ボンドコートが形成された前記基材に対し、１．０×１０-15−１．０×１０-9Ｐａの酸素分圧の真空雰囲気下において、１０００−１２００℃の範囲内の所定温度で、１〜６時間加熱する予備酸化処理を行うことにより、前記ボンドコートの表面に酸化バリア層を生成させる工程と、
前記酸化バリア層の表面に、酸化物系セラミックス粉末を溶射して、トップコートを形成させる工程とを含む、
高温部材の製造方法。
【請求項２】
耐熱合金からなる基材の表面に、ＮｉＣｏＣｒＡｌＹ合金粉末を溶射して、ＮｉＣｏＣｒＡｌＹ合金からなるボンドコートを形成させる工程と、
前記ボンドコートが形成された前記基材の表面に、酸化物系セラミックス粉末を溶射して、トップコートを形成させる工程と、
前記ボンドコート及び前記トップコートで被覆された前記基材に対し、１．０×１０-15−１．０×１０-9Ｐａの酸素分圧の真空雰囲気下において、１０００−１２００℃の範囲内の所定温度で、１−６時間加熱する予備酸化処理を行うことにより、前記ボンドコートと前記トップコートの界面に酸化バリア層を生成させる工程とを含む、
高温部材の製造方法。
【請求項３】
前記予備酸化処理において、前記ボンドコートを前記所定温度に昇温するまでの昇温レートが５−１５℃／ｍｉｎである、
請求項１又は請求項２に記載の高温部材の製造方法。
【請求項４】
前記ＮｉＣｏＣｒＡｌＹ合金は、質量分率で表して、１８．０−２８．０％のＣｏ、１３．０−２１．０％のＣｒ、１０．０−１５．０％のＡｌ、及び、０．１−０．８％のＹを含んでなる、
請求項１〜３のいずれか一項に記載の高温部材の製造方法。
【請求項５】
耐熱合金からなる基材と、
前記基材の表面に設けられたＮｉＣｏＣｒＡｌＹ合金からなるボンドコートと、
前記ボンドコートの表面に設けられた等軸晶組織のα−Ａｌ２Ｏ３からなる酸化バリア層と、
前記酸化バリア層の表面に設けられた酸化物系セラミックスからなるトップコートとを備える、
高温部材。
【請求項６】
前記ＮｉＣｏＣｒＡｌＹ合金は、質量分率で表して、１８．０−２８．０％のＣｏ、１３．０−２１．０％のＣｒ、１０．０−１５．０％のＡｌ、及び、０．１−０．８％のＹを含んでなる、
請求項５の高温部材。
【発明の詳細な説明】
【技術分野】
【０００１】
本発明は、遮熱コーティング（Thermal  Barrier  Coating：ＴＢＣ）が施された高温部材及びその製造方法に関する。
【背景技術】
【０００２】
従来、産業用ガスタービンの構成部品を高温の環境から守るために、ＴＢＣが利用されてきた。ＴＢＣは、一般に、金属製基材上に、低熱伝導率のセラミックスから成る低熱伝導率のトップコート（遮熱層）と、トップコートと基材の間の密着性を向上するためのボンドコート（結合層）とを成膜した２層構造を有する。
【０００３】
近年、エネルギー問題への意識の高まりから、ガスタービンにはより一層の効率向上が求められている。ガスタービンの効率を向上させるためには、タービン入口温度を高温化することが一つの有効な手段である。タービン入口温度が高温化すると、それに伴い、高温環境下で使用されるノズル、ガイドベーン、ブレードなどの高温部材はより高温の環境に晒されることとなる。ガスタービンの高温部材は、その表面にＴＢＣが適用されることにより、表面から内部への伝熱を抑制する遮熱性を備えている。しかしながら、ＴＢＣを高温下で長期間使用するとトップコートの剥離や遮熱性能の低下が生じるため、ガスタービンの高温部材が高温環境下での長時間の使用に耐えうる耐久性を維持することが困難となっている。
【０００４】
トップコートの剥離を引き起こすメカニズムとしては様々なものが論じられているが、トップコートとボンドコートとの界面においてボンドコートの高温酸化によって形成される酸化物（Thermally  Grown  Oxide ：ＴＧＯ)が関与していることが認識されている。したがって、ＴＢＣのトップコートの剥離を抑制し、ＴＢＣの耐久性向上を図るためには、ＴＧＯの成長を抑制することが重要であると考えられる。特許文献１，２及び３では、ＴＧＯの成長を抑制するための技術が提案されている。
【０００５】
特許文献１では、金属製基材の表面に、ＭＣｒＡｌＹからなる結合層を設けた後、真空環境下９００℃で熱処理を行うことにより結合層の表面にα−Ａｌ２Ｏ３層を形成し、続いて、α−Ａｌ２Ｏ３層の表面に酸化物系セラミックスからなる遮熱層を設けて、高温部材を製造することが記載されている。ここでは、成長速度の小さいα−Ａｌ２Ｏ３層を結合層上に形成することにより、遮熱層と結合層との界面でのＴＧＯの成長を抑制しようとしている。
【０００６】
また、特許文献２では、耐熱合金製基材の表面にＡｌの含有量が３〜２４ｍａｓｓ％であるＭＣｒＡｌＸ（ＭはＣｏ，Ｃｒ，Ｎｉ及びＦｅのうちから選ばれる１種又は２種以上、ＸはＹ，Ｈｆ，Ｔａ，Ｃｓ，Ｃｅ，Ｌａ，Ｔｈ，Ｗ，Ｓｉ，Ｐｔ，Ｍｎ及びＢのうちから選ばれる１種又は２種以上）からなる耐高温酸化性合金皮膜を設け、その合金皮膜の表面にＡｌ２Ｏ３層を介し、酸化クロム皮膜（又は、酸化クロム皮膜及びクロム皮膜）を積層形成させることが記載されている。ここでは、耐高温酸化性合金皮膜の表面に、緻密性で密着性に富み、且つ保護性に優れたＡｌ２Ｏ３のみからなる酸化バリア層を積極的に生成させることにより、耐高温酸化性合金皮膜の優れた耐高温酸化性を十分に発揮できるようにしている。
【０００７】
また、特許文献３では、耐熱合金基材の表面に耐酸化被膜を介してセラミック遮熱層を形成した耐酸化コーティング部材において、耐酸化被膜とセラミック遮熱層との界面に、不純物元素として含まれるＣｏ及びＮｉの各含有量が１原子％以下である薄いα−Ａｌ２Ｏ３層を形成することが記載されている。このα−Ａｌ２Ｏ３層は、耐熱合金表面に対して垂直方向に延び、太さが０．２μｍ以上の柱状の結晶粒から構成されている。
【先行技術文献】
【特許文献】
【０００８】
【特許文献１】特開２０００−１７４５８号公報
【特許文献２】特開２００４−７６０９９号公報
【特許文献３】特開２００７−２６２５３０号公報
【発明の概要】
【発明が解決しようとする課題】
【０００９】
本発明は、上記背景技術に鑑み、ＴＢＣのトップコートとボンドコートの界面酸化物の成長の抑制に優れた効果を発揮することはもちろん、ＴＢＣの耐久性の更なる向上に寄与する酸化バリア層を形成する技術を提案することを目的とする。そして、ＴＢＣの耐久性の向上による、ＴＢＣが適用された高温部材の長寿命化を図る。
【課題を解決するための手段】
【００１０】
上記特許文献１〜３に記載のように、α−Ａｌ２Ｏ３はトップコートとボンドコートの界面酸化物の成長を抑制する酸化バリアとして機能する。一方、α−Ａｌ２Ｏ３と結晶構造の異なるθ−Ａｌ２Ｏ３は、格子欠陥を含むため、α−Ａｌ２Ｏ３のような酸化バリアとしての効果は期待できない。また、θ−Ａｌ２Ｏ３からα−Ａｌ２Ｏ３への相転移は約１３％もの体積収縮を伴うため、トップコートとボンドコートとの界面にθ−Ａｌ２Ｏ３が存在するとそれが相転移して酸化バリア層に欠陥を生じさせるおそれがある。酸化バリア層に欠陥が生じると、酸化バリア効果が損なわれ、それが、トップコートの剥離の要因となるおそれがある。これらのことから、ＴＢＣの耐久性の更なる向上を図るためには、トップコートとボンドコートの界面に酸化バリア層を形成する際に、θ−Ａｌ２Ｏ３を生成させずにα−Ａｌ２Ｏ３のみを生成することが望ましい。
【００１１】
本願の発明者らは、一定以下の低酸素分圧の真空雰囲気下でボンドコートの予備酸化処理を行うことにより、トップコートとボンドコートの界面にθ−Ａｌ２Ｏ３を殆ど生じさせることなくα−Ａｌ２Ｏ３からなる酸化バリア層を生成させることができるという知見を得た。
【００１２】
そこで、本発明の一態様に係る高温部材の製造方法は、
耐熱合金からなる基材の表面に、ＮｉＣｏＣｒＡｌＹ合金粉末を溶射して、ＮｉＣｏＣｒＡｌＹ合金からなるボンドコートを形成させる工程と、
前記ボンドコートが形成された前記基材に対し、１．０×１０-15−１．０×１０-9Ｐａの酸素分圧の真空雰囲気下において、１０００−１２００℃の範囲内の所定温度で、１〜６時間加熱する予備酸化処理を行うことにより、前記ボンドコートの表面に酸化バリア層を生成させる工程と、
前記酸化バリア層の表面に、酸化物系セラミックス粉末を溶射して、トップコートを形成させる工程とを含むことを特徴としている。
【００１３】
また、本発明の別の一態様に係る高温部材の製造方法は、
耐熱合金からなる基材の表面に、ＮｉＣｏＣｒＡｌＹ合金粉末を溶射して、ＮｉＣｏＣｒＡｌＹ合金からなるボンドコートを形成させる工程と、
前記ボンドコートが形成された前記基材の表面に、酸化物系セラミックス粉末を溶射して、トップコートを形成させる工程と、
前記ボンドコート及び前記トップコートで被覆された前記基材に対し、１．０×１０-15−１．０×１０-9Ｐａの酸素分圧の真空雰囲気下において、１０００−１２００℃の範囲内の所定温度で、１−６時間加熱する予備酸化処理を行うことにより、前記ボンドコートと前記トップコートの界面に酸化バリア層を生成させる工程とを含むことを特徴としている。
【００１４】
また、本発明の一態様に係る高温部材は、
耐熱合金からなる基材と、
前記基材の表面に設けられたＮｉＣｏＣｒＡｌＹ合金からなるボンドコートと、
前記ボンドコートの表面に設けられた等軸晶組織のα−Ａｌ２Ｏ３からなる酸化バリア層と、
前記酸化バリア層の表面に設けられた酸化物系セラミックスからなるトップコートとを備えることを特徴としている。
【００１５】
上記の高温部材の製造方法において、前記予備酸化処理における、前記ボンドコートの昇温レートが５−１５℃／ｍｉｎであってよい。
【００１６】
また、上記の高温部材及びその製造方法において、前記ＮｉＣｏＣｒＡｌＹ合金は、質量分率で表して、１８．０−２８．０％のＣｏ、１３．０−２１．０％のＣｒ、１０．０−１５．０％のＡｌ、及び、０．１−０．８％のＹを含んでなることがよい。
【００１７】
上記の高温部材及びその製造方法によれば、ＴＢＣを形成しているボンドコートとトップコートとの界面に設けられた酸化バリア層は、θ−Ａｌ２Ｏ３を殆ど含まず、α−Ａｌ２Ｏ３からなる。よって、高温部材に生成された酸化バリア層は、ＴＢＣのトップコートとボンドコートの界面酸化物の成長の抑制に優れた効果を発揮することはもちろん、θ−Ａｌ２Ｏ３を殆ど含まないことによりＴＢＣの耐久性の更なる向上に寄与することができる。そして、ＴＢＣの耐久性の向上により、ＴＢＣが適用された高温部材の長寿命化を実現できる。
【発明の効果】
【００１８】
本発明によれば、ＴＢＣの耐久性の更なる向上に寄与する酸化バリア層を形成する技術及びその技術が適用された高温部材を提供することができる。
【図面の簡単な説明】
【００１９】
【図１】図１は、試料を大気雰囲気下で１１００℃まで昇温した際の、in-situ  ＸＲＤによるボンドコートの表面の分析結果である。
【図２】図２は、試料を酸素分圧が１．０×１０-1Ｐａの真空雰囲気下で１０００℃まで昇温した際の、in-situ  ＸＲＤによるボンドコートの表面の分析結果である。
【図３】図３は、試料を酸素分圧が１．０×１０-12Ｐａの真空雰囲気下で１０００℃まで昇温した際の、in-situ  ＸＲＤによるボンドコートの表面の分析結果である。
【図４】図４は、酸素分圧が１．０×１０-14Ｐａの真空雰囲気下で予備酸化処理が行われた試料の断面のＴＥＭ像である。
【図５】図５は、酸素分圧が１．０×１０-16Ｐａの真空雰囲気下で予備酸化処理が行われた試料の断面のＴＥＭ像である。
【図６】図６は、異なる複数の酸素分圧の真空雰囲気下と大気雰囲気下で予備酸化処理された試料のＸＲＤによるボンドコートの表面の分析結果である。
【図７】図７は、高温酸化試験の結果を表す図表である。
【図８】図８（ａ）は試験片を３０００時間熱暴露した後のボンドコートとトップコートの界面の断面ＳＥＭ写真であり、図８（ｂ）は比較用試験片を３０００時間熱暴露した後のボンドコートとトップコートの界面の断面ＳＥＭ写真である。
【図９】図９は、トップコート施工後に予備酸化処理を行った試料の高温酸化試験の結果を表す図表である。
【発明を実施するための形態】
【００２０】
〔高温部材〕
本発明の一実施形態に係る高温部材は、耐熱性に優れた合金からなる基材が、遮熱コーティング（Thermal  Barrier  Coating：ＴＢＣ）で被覆されたものである。ＴＢＣは、基材の表面に形成されたボンドコート（結合層）、ボンドコートの表面に生成した界面酸化物からなる酸化バリア層、及び、酸化バリア層の表面に形成された低熱伝導率のトップコート（遮熱層）からなる。
【００２１】
上記基材は、Ｎｉ基合金や、Ｃｏ基合金などの、一般にガスタービン翼や燃焼器の構成材として使用されている耐熱合金からなる。このような耐熱合金として、特に限定されるものではないが、例えば、ＭＡＲ−Ｍ−２４７（登録商標）、Ｕｄｉｍｅｔ５２０TM、ＣＭＳＸ−４（登録商標）などの耐熱合金が挙げられる。
【００２２】
上記トップコートは、低熱伝導率のセラミックスからなる。このような低熱伝導率のセラミックスとして、イットリア安定化ジルコニア（ＹＳＺ）などの酸化物系セラミックスが挙げられる。
【００２３】
上記酸化バリア層は、主に等軸晶組織のα−Ａｌ２Ｏ３からなる。α−Ａｌ２Ｏ３は、緻密であると共に高温環境下での長時間の使用に伴う成長速度が遅い。このような酸化バリア層がボンドコートとトップコートとの界面に存在することによって、ボンドコートとトップコートとの界面酸化物のそれ以上の成長が抑制される。
【００２４】
上記ボンドコートは、ＮｉＣｏＣｒＡｌＹ合金からなる。なお、上記ＮｉＣｏＣｒＡｌＹ合金には、ＮｉＣｏＣｒＡｌＹＳｉＨｆ合金も含まれる。ＮｉＣｏＣｒＡｌＹ合金では、各成分の質量分率がＮｉ＞Ｃｏ＞Ｃｒ＞Ａｌの関係となっている。
【００２５】
ＪＩＳ  Ｈ８２６０「溶射粉末材料」では、ＮｉＣｏＣｒＡｌＹ合金粉末の種類が、コード番号4.3−4.4（記号NiCoCrAlY47  22  17  13）及びコード番号4.5（記号NiCoCrAlYSiHf47  22  17  13）で区分されている。ボンドコートの材料として、上記コード番号4.3−4.5に区分される種類のＮｉＣｏＣｒＡｌＹ合金が用いられてよい。また、ボンドコートの材料として、例えば、ＡＭＰＥＲＩＴ（登録商標）４０５、ＡＭＰＥＲＩＴ４１０、ＡｍｄｒｙTM３６５、Ａｍｄｒｙ３８６などの市販されているＮｉＣｏＣｒＡｌＹ合金が用いられてよい。表１では、市販されているＮｉＣｏＣｒＡｌＹ合金の化学成分を示す。
【００２６】
【表１】
2018162506.tif 000003
【００２７】
ＮｉＣｏＣｒＡｌＹ合金に分類される合金の各成分の質量分率は、Ｃｏ：１８．０−２８．０％、Ｃｒ：１３．０−２１．０％、Ａｌ：１０．０−１５．０％、Ｙ：０．１−０．８％、残部Ｎｉである。また、ＮｉＣｏＣｒＡｌＹ合金（そのうち、ＮｉＣｏＣｒＡｌＹＳｉＨｆ合金）に分類される合金の各成分の質量分率は、Ｃｏ：１８．０−２６．０％、Ｃｒ：１３．０−２１．０％、Ａｌ：１０．０−１５．０％、Ｙ：０．１−１．０％、Ｈｆ：０．１−１．０％、Ｓｉ：：０．１−０．７％、残部Ｎｉである。なお、上記ＮｉＣｏＣｒＡｌＹ合金は、各成分の質量分率に表れていない微量の不純物が含まれていてよい。
【００２８】
ＮｉＣｏＣｒＡｌＹ合金の成分のうちＮｉ，Ｃｒ，Ａｌ，Ｃｏの各成分の質量分率が、α−Ａｌ２Ｏ３の生成に関与していると考えられている。詳細には、ＮｉＣｏＣｒＡｌＹ合金の成分のうち、Ｃｒ及びＡｌの質量分率の増加はα−Ａｌ２Ｏ３の生成を促進し、ＮｉとＣｏの質量分率の増加はα−Ａｌ２Ｏ３の生成を阻害すると考えられている。
【００２９】
このことから、高温部材のボンドコートの材料として採用され得るＮｉＣｏＣｒＡｌＹ合金を、Ｎｉ，Ｃｒ，Ａｌ，Ｃｏの各成分の質量分率のバランスで定義することができる。つまり、ボンドコートの材料として好適なＮｉＣｏＣｒＡｌＹ合金は、質量分率で表して、１８．０−２８．０％のＣｏ、１３．０−２１．０％のＣｒ、１０．０−１５．０％のＡｌ、及び、０．１−０．８％のＹを含んでなることが好適である。
【００３０】
〔高温部材の製造方法〕
上記高温部材は、次の工程（１）−（３）により製造される。なお、高温部材の製造工程は（１）−（３）の順に進行する。
【００３１】
（１）基材の表面に、ＮｉＣｏＣｒＡｌＹ合金を溶射して、例えば、１００−１５０μｍ厚のボンドコート（即ち、ＮｉＣｏＣｒＡｌＹ合金皮膜）を形成させる。この際、ＮｉＣｏＣｒＡｌＹ合金の溶射には、高速フレーム溶射法と呼ばれるＨＶＯＦ（High  Velocity  Oxy−Fuel）溶射法、又は、減圧プラズマ溶射（Low  Pressure  Plasma  Spraying：ＬＰＰＳ）が用いられる。なお、ボンドコートの厚みは上記に限定されない。
【００３２】
（２）上記のように形成されたボンドコートの予備酸化処理を行い、ボンドコートの表面に酸化バリア層（即ち、酸化膜）を生成させる。予備酸化処理では、ボンドコートが形成された基材を、酸素分圧が平均で１．０×１０-15−１．０×１０-9Ｐａの真空雰囲気の、１０００−１２００℃の範囲内の所定温度の炉内で、１−６時間加熱する。なお、上記予備酸化処理の加熱時間には、基材の熱処理のための時間が加味されている。
【００３３】
予備酸化処理において、ボンドコートを１０００−１２００℃の範囲内の所定温度に昇温するまでの昇温レートが５−１５℃／ｍｉｎとなるように、炉内の温度や環境が調整される。予備酸化処理において、酸素分圧や加熱温度条件に加えて、ボンドコートの昇温レートは、ボンドコートの表面に生成する酸化バリア層の結晶構造（後述する等軸晶組織）に影響を与えると考えられる。
【００３４】
また、予備酸化処理の上記のような極低酸素分圧の炉内環境は、炉内を真空ポンプで真空引きして、アルゴンガスを導入することにより実現可能である。ここで、「真空」とは、大気圧より低い圧力で満たされた空間の状態を意味する。
【００３５】
（３）上記のように形成された酸化バリア層の表面に、低熱伝導率の酸化物系セラミックスを溶射して、約２００μｍ厚のトップコート（即ち、セラミックス皮膜）を形成させる。この際、低熱伝導性セラミックスの溶射には、大気プラズマ溶射（Atmospheric  Plasma  Spraying：ＡＰＳ)溶射法が用いられる。なお、トップコートの厚みは高温部材の用途に応じて適宜調整される。
【００３６】
〔ボンドコートの表面の酸化挙動の分析〕
高温部材の製造過程におけるボンドコートの表面の酸化挙動を分析するために、ボンドコートの表面に生成される酸化物に対しin-situ  ＸＲＤ（Ｘ線回折法）による相組成分析（結晶成分の相同定／定性分析、定量分析、結晶構造解など）を行った。
【００３７】
in-situ  ＸＲＤ分析用の試料は、単結晶Ｎｉ基合金であるＣＭＳＸ−４からなる耐熱合金基材に、ＮｉＣｏＣｒＡｌＹ合金粉末を溶射し、約１００μｍ厚のボンドコート（即ち、ＮｉＣｏＣｒＡｌＹ合金皮膜）を形成させ、ボンドコートの表面を鏡面になるまで研磨したものである。この試料に対し、１０℃／ｍｉｎの昇温レートで１０００−１１００℃となるまで加熱し、加熱を１時間保持し、５０℃／ｍｉｎの降温レートで常温まで冷却する、一連の予備酸化処理を行った。この予備酸化処理において、試料は、雰囲気制御可能な高温ステージ（Anton  Paar社製DHS1100）に載置した。高温ステージの雰囲気は、酸素分圧の影響を比較するために、真空度の異なる複数種類の真空雰囲気と、大気雰囲気下とした。
【００３８】
上記in-situ  ＸＲＤ分析用の試料の予備酸化処理の間、ＸＲＤによるボンドコートの表面酸化物の相組成分析を連続して行った。
【００３９】
図１は、試料を大気雰囲気下で１１００℃まで昇温した際の、in-situ  ＸＲＤによるボンドコートの表面の分析結果である。図１に示す分析結果では、加熱を開始してから試料温度が１０００℃に達するまでの間は、ボンドコートの表面に酸化物の生成が確認されなかった。なお、６００℃前後から、γ−Ｎｉのピーク幅が減少するとともに、β−ＮｉＡｌのピークが出現したが、これは結晶性の低い溶射膜のγ−Ｎｉ組織が、昇温により再結晶が進むとともに熱力学的に安定なγ−Ｎｉとβ−ＮｉＡｌの混合組織に変化したためと考えられる。試料温度が１０００℃を超えた時点から、β−ＮｉＡｌのピークが消失し、代わって、θ−Ａｌ２Ｏ３のピークと、α−Ａｌ２Ｏ３の弱いピークとが検出された。
【００４０】
図２及び図３は、試料を２種類の異なる酸素分圧の真空雰囲気下で１０００℃まで昇温した際の、in-situ  ＸＲＤによるボンドコートの表面の分析結果である。２種類の異なる酸素分圧条件のうち、条件（ａ）の酸素分圧が平均で１．０×１０-1Ｐａであり、条件（ｂ）の酸素分圧は平均で１．０×１０-12Ｐａである。図２では条件（ａ）での分析結果が示され、図３では条件（ｂ）での分析結果が示されている。
【００４１】
図２及び図３に示す分析結果では、上記いずれの酸素分圧条件においても、加熱を開始してから試料温度が１０００℃に達するまでの間は、ボンドコートの表面に酸化物の生成が確認されなかった。条件（ａ）では、１０００℃での温度保持開始とともに、β−ＮｉＡｌのピークが消失し、代わって、酸化物のピークが出現した。酸化物はθ−Ａｌ２Ｏ３とα−Ａｌ２Ｏ３であり、両者は同時に出現し、両者のピーク強度は時間の経過とともに増大した。一方、条件（ｂ）では、１０００℃での温度保持中に酸化物のピークが出現し、この酸化物はα−Ａｌ２Ｏ３のみであった。
【００４２】
以上の分析結果によれば、大気雰囲気下における１１００℃で１時間の予備酸化処理では、ボンドコートの表面においてθ−Ａｌ２Ｏ３からα−Ａｌ２Ｏ３への相転移は十分に進行しないと推察される。一方、酸素分圧が低い真空雰囲気下での予備酸化処理では、より低温の１０００℃においてもボンドコートの表面にα−Ａｌ２Ｏ３が生成した。とりわけ、条件（ｂ）の極めて低い酸素分圧の真空雰囲気下での予備酸化処理では、ボンドコートの表面にθ−Ａｌ２Ｏ３が生成することなく、α−Ａｌ２Ｏ３のみが生成した。
【００４３】
つまり、以上の分析結果から、一定以下の低酸素分圧の真空雰囲気下でボンドコートの予備酸化処理を行うことにより、トップコートとボンドコートの界面にθ−Ａｌ２Ｏ３を殆ど生じさせることなく、α−Ａｌ２Ｏ３を（相転移を経ずに）生成させることができることがわかった。
【００４４】
〔酸化バリア層の形態観察〕
透過型電子顕微鏡（Transmission  Electron  Microscope：ＴＥＭ）を用いて、ボンドコートの表面に生成される酸化物（即ち、酸化バリア層）の形態観察を行った。
【００４５】
ＴＥＭ観察用の試料は、単結晶Ｎｉ基合金であるＣＭＳＸ−４からなる耐熱合金基材に、ＮｉＣｏＣｒＡｌＹ合金粉末を溶射し、約１００μｍ厚のボンドコート（ＮｉＣｏＣｒＡｌＹ合金皮膜）を形成させ、ボンドコートの表面を鏡面になるまで研磨したものである。この試料に対し、１０８０℃で４時間の条件で予備酸化処理を行い、ボンドコートの表面に酸化バリア層（即ち、酸化膜）を生成させた。予備酸化処理中の雰囲気の酸素分圧（平均値）を、１．０×１０-3Ｐａ、１．０×１０-9Ｐａ、１．０×１０-14Ｐａ、１．０×１０-15Ｐａ、１．０×１０-16Ｐａの異なる複数種類で変化させて、酸素分圧が酸化バリア層の生成に与える影響を比較した。
【００４６】
上記予備酸化処理後のＴＥＭ観察用の試料に対し、集束イオンビーム（Focused  Ion  Beam：ＦＩＢ）でＴＥＭ試料作製加工を行って、試料の所定箇所の断面を露出させた断面試料を作製し、この断面試料の酸化バリア層をＴＥＭを用いて観察した。併せて、予備酸化処理後のＴＥＭ観察用の試料に対し、ＸＲＤによる酸化バリア層の相組成分析を行った。
【００４７】
図４は、酸素分圧が１．０×１０-14Ｐａの真空雰囲気下で予備酸化処理が行われた試料の断面のＴＥＭ像である。図４の試料の断面のＴＥＭ像では、ボンドコートの表面に連続的な酸化膜（即ち、酸化バリア層）が生成している。また、この断面のＴＥＭ像からは、酸化膜の厚さが０．１−０．５μｍであること、及び、酸化膜は結晶径が０．１−０．５μｍ程度の等軸晶が隙間が殆どなく並んだ組織構造を有していることがわかる。酸化バリア層内の物質拡散は主に粒界拡散であると考えられるため、このように、等軸晶組織のα−Ａｌ２Ｏ３からなる酸化バリア層は、柱状晶組織のα−Ａｌ２Ｏ３からなる酸化バリア層と比較して、層の厚みが同じ場合には、トップコートとボンドコートの界面でＯやＡｌが拡散する粒界の表面積に対する割合が小さいことから、高い酸化バリア効果が得られると考えられる。
【００４８】
図５は、酸素分圧が１．０×１０-16Ｐａの真空雰囲気下で予備酸化処理が行われた試料の断面のＴＥＭ像である。図５の試料の断面のＴＥＭ像では、ボンドコートの表面の一部分に酸化物が生成している。
【００４９】
次表２では、予備酸化処理中の真空雰囲気の酸素分圧を１．０×１０-3Ｐａ、１．０×１０-9Ｐａ、１．０×１０-14Ｐａ、１．０×１０-15Ｐａ、１．０×１０-16Ｐａの複数種類で変化させたときの、酸化バリア層の生成の成否を表している。
【００５０】
【表２】
2018162506.tif 000004
【００５１】
酸素分圧が１．０×１０-16Ｐａでは、酸化物は生成されたものの、それがボンドコート表面で膜状に連続しなかった、つまり、成膜しなかった。酸素分圧が１．０×１０-3Ｐａでは、α−Ａｌ２Ｏ３ではなく、酸化バリア機能を成さない複合酸化物が生成された。酸素分圧が１．０×１０-15Ｐａから１．０×１０-9Ｐａの範囲では、酸化バリア層の生成が確認された。以上から、予備酸化処理の酸素分圧（ｐＯ２）は、１．０×１０-15Ｐａ以上１．０×１０-9Ｐａ以下が好適であることがわかる。
【００５２】
図６は、異なる複数の酸素分圧の真空雰囲気下と大気雰囲気下で予備酸化処理された試料のＸＲＤによるボンドコートの表面の分析結果である。図６の図表において、Sample-Aは大気雰囲気下で予備酸化処理された試料、Sample-Bは酸素分圧が１．０×１０-14Ｐａの真空雰囲気下で予備酸化処理された試料、Sample-Cは酸素分圧が１．０×１０-16Ｐａの真空雰囲気下で予備酸化処理された試料の分析結果を示している。
【００５３】
Sample-Aの分析結果では、ボンドコートの表面の酸化物としてα−Ａｌ２Ｏ３、θ−Ａｌ２Ｏ３、及び、スピネル型酸化物である（Ｎｉ，Ｃｏ）Ａｌ２Ｏ４が検出された。また、Sample-BとSample-Cの分析結果では、ボンドコートの表面の酸化物としてα−Ａｌ２Ｏ３が検出され、θ−Ａｌ２Ｏ３や（Ｎｉ，Ｃｏ）Ａｌ２Ｏ４は検出されなかった。
【００５４】
以上の分析結果から、Sample-Aでは、in-situ  ＸＲＤの分析結果では検出されなかったα−Ａｌ２Ｏ３が検出されたことから、４時間の熱処理の間に、θ−Ａｌ２Ｏ３からα−Ａｌ２Ｏ３への相転移が生じたと考えられる。また、高い酸素分圧での処理のため、Ｎｉ及びＣｏが酸化し、（Ｎｉ，Ｃｏ）Ａｌ２Ｏ４を生じたと考えられる。Ｎｉ及びＣｏは、準安定アルミナからα−Ａｌ２Ｏ３への相転移を抑制する効果があるとされており、Sample-Aのボンドコートの表面にθ−Ａｌ２Ｏ３が残存する原因となったと考えられる。
【００５５】
一方、Sample-B及びSample-Cでは、予備酸化処理の酸素分圧がＮｉ及びＣｏが酸化する条件ではないため、α−Ａｌ２Ｏ３のみが検出されたと考えられる。Sample-B及びSample-Cにおいて、θ−Ａｌ２Ｏ３が検出されなかった事実は、前出のin-situ  ＸＲＤの分析結果と一致する。
【００５６】
以上から、比較的高酸素分圧の環境では、ＮｉＣｏＣｒＡｌＹ合金の酸化生成物としてはα−Ａｌ２Ｏ３だけでなくθ−Ａｌ２Ｏ３等の準安定アルミナ及び（Ｎｉ，Ｃｏ）Ａｌ２Ｏ４を生じるが、一定以下の酸素分圧になると、ＮｉＣｏＣｒＡｌＹ合金の酸化生成物としてはθ−Ａｌ２Ｏ３を殆ど生じさせることなくα−Ａｌ２Ｏ３のみを形成させることができることが明らかとなった。このことから、適正な酸素分圧範囲でボンドコートの予備酸化処理を行うことにより、ボンドコートの表面に界面酸化物の成長の抑制に効果的なα−Ａｌ２Ｏ３から成る酸化バリア層を形成できると考えられる。
【００５７】
〔ＴＢＣの耐剥離性の評価〕
高温部材のＴＢＣの耐剥離性を評価するために、高温酸化試験（isothermal  oxidation  test）を行った。
【００５８】
高温酸化試験では、１０５０℃の大気炉を用い、試験片（及び、比較用試験片）を大気中で熱暴露した。そして、高温酸化試験の途中で試験片を取り出して切断し、試験片の断面をＳＥＭにて観察し、画像解析することによって、ボンドコートとトップコートの界面酸化物の厚さを計測した。
【００５９】
高温酸化試験用の試験片は、Ｎｉ基合金（ＭＡＲ−Ｍ−２４７）からなる基材に、ＮｉＣｏＣｒＡｌＹ合金粉末を溶射して約１５０μｍ厚のボンドコートを形成させ、酸素分圧が１．０×１０-14Ｐａの真空雰囲気下において１０８０℃で４時間の予備酸化処理を行ってボンドコートの表面に酸化バリア層を生成し、酸化バリア層の表面にイットリア安定化ジルコニア粉末を溶射して約２００μｍ厚のトップコートを形成させたものである。
【００６０】
高温酸化試験用の比較用試験片は、Ｎｉ基合金（ＭＡＲ−Ｍ−２４７）からなる基材に、ＮｉＣｏＣｒＡｌＹ合金粉末を溶射して約１５０μｍ厚のボンドコートを形成させ、ボンドコートの表面にイットリア安定化ジルコニア粉末を溶射して約２００μｍ厚のトップコートを形成させ、トップコートを形成した後で酸素分圧が１．０×１０-16Ｐａの真空雰囲気下で１０８０℃で４時間の熱処理を行ったものである。つまり、比較用試験片は、予備酸化処理を行わず、トップコートを形成した後で熱処理を行った点、及び、熱処理時の酸素分圧の値で試験片と異なる。なお、酸素分圧が１．０×１０-16Ｐａの真空雰囲気下での熱処理（予備酸化処理）では、前述の通りボンドコートとトップコートの界面に酸化バリア層が形成されないことがわかっている。
【００６１】
図７は、高温酸化試験の結果を表す図表であり、横軸が熱暴露時間を表し、縦軸が界面酸化物の厚さを表している。図７に示す高温酸化試験の結果では、試験片では３０００時間熱暴露した後でも界面酸化物の厚みが２０μｍ程度であるのに対し、比較用試験片では３０００時間熱暴露した後の界面酸化物の厚みは３５μｍ程度である。
【００６２】
図８（ａ）は試験片を３０００時間熱暴露した後のボンドコートとトップコートの界面の断面ＳＥＭ写真であり、図８（ｂ）は比較用試験片を３０００時間熱暴露した後のボンドコートとトップコートの界面の断面ＳＥＭ写真である。図８（ａ）及び図８（ｂ）から、予備酸化処理を行った試験片は、予備酸化処理が行われていない比較用試験片と比較して、界面酸化物の成長が著しく抑制されていることが確認できる。
【００６３】
以上から、ボンドコートの予備酸化処理によってボンドコートとトップコートの界面に生成された酸化バリア層によって、界面酸化物の成長が効果的に抑制されたことが明らかとなった。
【００６４】
なお、上記実施形態の高温材料の製造方法では、ボンドコートの予備酸化処理を、トップコートを形成する前に行っている。これに対し、ボンドコートの予備酸化処理を、トップコートを形成した後に行っても、同様の高温部材を製造できることが分かった。
【００６５】
つまり、上記の高温部材は、次の工程（１）−（３）からなる変形例１に係る製造方法によっても製造することができる。なお、工程は（１）−（３）の順に進行する。
【００６６】
（１）耐熱合金からなる基材の表面に、ＮｉＣｏＣｒＡｌＹ合金粉末を溶射して、ＮｉＣｏＣｒＡｌＹ合金からなるボンドコートを形成させる。
（２）ボンドコートが形成された基材の表面に、酸化物系セラミックス粉末を溶射して、トップコートを形成させる。（３）ボンドコート及びトップコートで被覆された基材に対し、１．０×１０-15−１．０×１０-9Ｐａの酸素分圧の真空雰囲気下において、１０００−１２００℃の範囲内の所定温度で、１〜６時間加熱する予備酸化処理を行うことにより、ボンドコートとトップコートの界面に酸化バリア層を生成させる。
【００６７】
次に、上記の変形例１に係る製造方法によって製造された高温部材の性状を評価するために、以下に説明する高温酸化試験を行った。
【００６８】
高温酸化試験用の試験片は、Ｎｉ基合金（ＣＭＳＸ−４）からなる基材に、ＮｉＣｏＣｒＡｌＹ合金粉末を溶射して約１５０μｍ厚のボンドコートを形成させ、酸化バリア層の表面にイットリア安定化ジルコニア粉末を溶射して約２００μｍ厚のトップコートを形成させたのち、酸素分圧が１．０×１０-14Ｐａの真空雰囲気下において１０８０℃で４時間の予備酸化処理を行って、ボンドコートとトップコートの界面に酸化バリア層を生成したものである。
【００６９】
高温酸化試験用の比較用試験片は、Ｎｉ基合金（ＣＭＳＸ−４）からなる基材に、ＮｉＣｏＣｒＡｌＹ合金粉末を溶射して約１５０μｍ厚のボンドコートを形成させ、ボンドコートの表面にイットリア安定化ジルコニア粉末を溶射して約２００μｍ厚のトップコートを形成させたのち、酸素分圧が１．０×１０-16Ｐａの真空雰囲気下で１０８０℃で４時間の熱処理を行ったものである。なお、酸素分圧が１．０×１０-16Ｐａの真空雰囲気下での予備酸化処理では、前述の通りボンドコートとトップコートの界面に酸化バリア層が形成されないことがわかっている。
【００７０】
図９は、高温酸化試験の結果を表す図表であり、横軸が熱暴露時間を表し、縦軸が界面酸化物の厚さを表している。図９に示す高温酸化試験の結果では、試験片では８００時間熱暴露した後でも界面酸化物の厚みが８μｍ程度であるのに対し、比較用試験片では８００時間熱暴露した後の界面酸化物の厚みは１９μｍ程度であった。この高温酸化試験の結果から、変形例１に係る製造方法によって製造された高温材料でも、ボンドコートとトップコートの界面に生成された酸化バリア層によって、界面酸化物の成長が効果的に抑制されたことがわかる。
【産業上の利用可能性】
【００７１】
本発明に係る高温材料及びその製造方法は、産業用ガスタービンの構成部品に限らず、ボイラやジェットエンジンの構成部品などの高温の環境に晒される高温部材に広く適用することができる。
【図１】
2018162506.tif 000005
【図２】
2018162506.tif 000006
【図３】
2018162506.tif 000007
【図４】
2018162506.tif 000008
【図５】
2018162506.tif 000009
【図６】
2018162506.tif 000010
【図７】
2018162506.tif 000011
【図８】
2018162506.tif 000012
【図９】
2018162506.tif 000013